청구 항 8 에 명시 한 바 와 같이 , 부분 전환 열처리 후 냉간 프레스 성형 까지 합 금판 을 상온 에 방치 하 고 , 상온 방치 기간 은 30 일 이하 로 설정 하 는 것 이 바람직 하 다 . 부분 전환 처리 후 상온 방치 기간 이 30 일 을 초과 하 면 , 가열 및 복원 에 의해 일단 강도 저하 된 부분 의 강도 가 상온 에서 새로운 시효 에 의해 증가 할 수 있 고 , 합 금판 의 가 열부 와 비 가 열부 사이 의 강도 차이 가 저감 되 어 , 높 은 프레스 성형 성 을 얻 기 어렵 게 할 수 있 다 . 새로운 상온 시효 을 안 전하 게 제한 하 기 위해서 , 상온 방치 기간 은 가능 한 한 바람직 하 게 는 72 시간 이하 , 보다 바람직 하 게 는 24 시간 이하 로 설정 하 는 것 이 , 생산 성 의 관점 에서 도 유리 하 다 .